(57)【要約】  本発明は、温度の昇降履歴を繰り返し受けても良好なサーモクロミック性を示し、かつ全光線透過率の低下が抑制されたサーモクロミックフィルムを提供する。  本発明は、平均短径が１０〜１００ｎｍであり、かつ平均長径／平均短径で定義されるアスペクト比が５〜５００である二酸化バナジウムワイヤーと、樹脂と、を含み、前記樹脂は線膨張係数が１２×１０−５／Ｋ以下である結晶性樹脂であるか、または線膨張係数が１２×１０−５／Ｋ以下であり、かつガラス転移温度が８５℃以上である非晶性樹脂である、サーモクロミックフィルムである。【特許請求の範囲】
【請求項１】
平均短径が１０〜１００ｎｍであり、かつ平均長径／平均短径で定義されるアスペクト比が５〜５００である二酸化バナジウムワイヤーと、
樹脂と、
を含み、
前記樹脂は線膨張係数が１２×１０−５／Ｋ以下である結晶性樹脂であるか、または線膨張係数が１２×１０−５／Ｋ以下であり、かつガラス転移温度が８５℃以上である非晶性樹脂である、サーモクロミックフィルム。
【請求項２】
前記二酸化バナジウムワイヤーの含有量が、フィルムの全質量に対して１〜５０質量％である、請求項１に記載のサーモクロミックフィルム。
【請求項３】
前記結晶性樹脂は、ポリエチレンテレフタレート、ポリエチレンナフタレート、およびトリアセチルセルロースからなる群より選択される少なくとも１種である、請求項１または２に記載のサーモクロミックフィルム
【請求項４】
前記非晶性樹脂は、ポリメチルメタクリレート、ポリスチレン、ポリカーボネート、シクロオレフィンポリマー、およびシクロオレフィンコポリマーからなる群より選択される少なくとも１種である、請求項１または２に記載のサーモクロミックフィルム。
【請求項５】
前記二酸化バナジウムワイヤーの表面の少なくとも一部が、無機コーティング剤および有機コーティング剤の少なくとも一方によりコーティングされている、請求項１〜４のいずれか１項に記載のサーモクロミックフィルム。
【請求項６】
前記無機コーティング剤は、二酸化ケイ素、二酸化チタン、および酸化アルミニウムからなる群より選択される少なくとも１種である、請求項５に記載のサーモクロミックフィルム。
【請求項７】
前記有機コーティング剤は、シランカップリング剤である、請求項５または６に記載のサーモクロミックフィルム。
【請求項８】
前記二酸化バナジウムワイヤー中のバナジウム原子の一部が、タングステン、モリブデン、ニオブ、タンタル、スズ、レニウム、イリジウム、オスミウム、ルテニウム、ゲルマニウム、クロム、鉄、ガリウム、アルミニウム、フッ素およびリンからなる群より選択される少なくとも１種の原子で置換されている、請求項１〜７のいずれか１項に記載のサーモクロミックフィルム。
【発明の詳細な説明】
【技術分野】
【０００１】
本発明は、サーモクロミックフィルムに関する。
【背景技術】
【０００２】
二酸化バナジウムは、温度変化によって透過率や反射率等の光学的特性が可逆的に変化するサーモクロミック性を示す材料として注目されている。ルチル型二酸化バナジウムの結晶は、相転移温度未満では半導体相を示すが、相転移温度以上では金属相へ転移する。この相転移は約６８℃で可逆的に起こり、赤外線透過率が変化し、特に近赤外領域における透過率が大幅に変化する。【０００３】
このような性質を利用して、例えば、特開２００４−４７９５号公報（米国特許出願公開第２００３／０１９６４５４号明細書に相当）では、ガラスに酸化バナジウムを含む調光膜を被膜した多機能自動調光断熱ガラスが提案されている。【０００４】
また、特開２０１４−７３９５５号公報では、サーモクロミック性に優れる酸化バナジウム（ＩＶ）粒子および熱可塑性樹脂を含有する中間膜を用いた貼り合せガラスが提案されている。さらに特開２０１１−１３６８７３号公報では、二酸化バナジウムを樹脂に練り込み成形することに得られる、サーモクロミックフィルムが提案されている。
【発明の概要】
【０００５】
しかしながら、特開２０１４−７３９５５号公報および特開２０１１−１３６８７３号公報に記載の二酸化バナジウムを含む樹脂フィルムは、温度の昇降履歴を繰り返し受けることにより、初期と比べて全光線透過率が低下することがわかった。
【０００６】
そこで本発明は、温度の昇降履歴を繰り返し受けても良好なサーモクロミック性を示し、かつ全光線透過率の低下が抑制されたサーモクロミックフィルムを提供することを目的とする。
【０００７】
本発明者らは、上記の課題を解決すべく、鋭意研究を行った。その結果、アスペクト比および平均粒径が特定の範囲にある二酸化バナジウムワイヤーと、線膨張係数が特定の範囲にある樹脂と、を含むサーモクロミックフィルムにより、上記課題が解決することを見出し、本発明を完成させるに至った。
【０００８】
すなわち、本発明は、平均短径が１０〜１００ｎｍであり、かつ平均長径／平均短径で定義されるアスペクト比が５〜５００である二酸化バナジウムワイヤーと、樹脂とを含み、前記樹脂は線膨張係数が１２×１０−５／Ｋ以下である結晶性樹脂であるかまたは線膨張係数が１２×１０−５／Ｋ以下であり、かつガラス転移温度が８５℃以上である非晶性樹脂である、サーモクロミックフィルムである。
【発明を実施するための形態】
【０００９】
本発明は、平均短径が１０〜１００ｎｍであり、かつ平均長径／平均短径で定義されるアスペクト比が５〜５００である二酸化バナジウムワイヤーと、樹脂とを含み、前記樹脂は線膨張係数が１２×１０−５／Ｋ以下である結晶性樹脂であるか、または線膨張係数が１２×１０−５／Ｋ以下でありかつガラス転移温度が８５℃以上である非晶性樹脂である、サーモクロミックフィルムである。このような構成を有する本発明のサーモクロミックフィルムは、温度の昇降履歴を繰り返し受けても良好なサーモクロミック性を示し、かつ全光線透過率の低下が抑制されるという優れた効果を発揮する。
【００１０】
なぜ、本発明のサーモクロミックフィルムが上記効果を発揮するのか、詳細は不明であるが、下記のようなメカニズムが考えられる。なお、下記のメカニズムは推測によるものであり、本発明は下記メカニズムに何ら制限されるものではない。
【００１１】
特開２０１４−７３９５５号公報および特開２０１１−１３６８７３号公報では、サーモクロミック性を示す二酸化バナジウム粒子および樹脂を含有するフィルムが提案されている。しかしながら、特開２０１４−７３９５５号公報および特開２０１１−１３６８７３号公報に記載の技術では、温度の昇降履歴を繰り返し受けることにより、可視光透過率（全光線透過率）が低下するという問題があることが判明した。これは、二酸化バナジウム粒子の線膨張係数と樹脂の線膨張係数とが大きく異なることに起因して、温度の昇降履歴を繰り返し受けることにより、二酸化バナジウム粒子と樹脂との界面に空隙が生じ、可視光透過率（全光線透過率）が低下するという現象に繋がると、本発明者らは考えた。
【００１２】
このような課題に対し、本発明者らは、平均短径が１０〜１００ｎｍであり、かつ平均長径／平均短径で定義されるアスペクト比が５〜５００である二酸化バナジウムワイヤーと、線膨張係数が１２×１０−５／Ｋ以下である結晶性樹脂であるか、または線膨張係数が１２×１０−５／Ｋ以下でありかつガラス転移温度が８５℃以上である非晶性樹脂とを含むサーモクロミックフィルムにより、上記課題が解決することを見出した。このような構成とすることにより、温度の昇降履歴を繰り返し受けても、二酸化バナジウムワイヤーと樹脂との界面における空隙の発生を抑制することができる。その結果、温度の昇降履歴を繰り返し受けても良好なサーモクロミック性を示し、かつ全光線透過率の低下が抑制されたサーモクロミックフィルムを得ることができる。
【００１３】
以下、本発明の好ましい実施形態を説明する。なお、本発明は、以下の実施形態のみには限定されない。なお、本明細書において、範囲を示す「Ｘ〜Ｙ」は、Ｘを下限値、Ｙを上限値として含む範囲を意味する。また、特記しない限り、操作および物性等の測定は、室温（２０〜２５℃）／相対湿度４０〜５０％ＲＨの条件で測定する。
【００１４】
［二酸化バナジウムワイヤー］
本発明のサーモクロミックフィルムは、平均短径が１０〜１００ｎｍであり、かつ平均長径／平均短径で定義されるアスペクト比が５〜５００である二酸化バナジウムワイヤーを含む。
【００１５】
該二酸化バナジウムワイヤーは、二酸化バナジウムを含む。二酸化バナジウムは様々な結晶相が存在するが、特定の温度において単斜品結晶と正方晶結晶（ルチル型）とが可逆的に相転移することにより、赤外線透過率を大きく変化させるサーモクロミック性を有する。
【００１６】
本発明に係る二酸化バナジウムワイヤーの平均短径は、１０〜１００ｎｍである。平均短径が１０ｎｍ未満のものは、実質的に合成できない。一方、平均短径が１００ｎｍを超える場合、得られるサーモクロミックフィルムの初期の全光線透過率が不十分となる。当該平均短径は、好ましくは１０〜８０ｎｍであり、より好ましくは１０〜５０ｎｍである。なお、二酸化バナジウムワイヤーの平均短径は、実施例に記載の方法により測定した数平均短径を採用する。
【００１７】
また、本発明に係る二酸化バナジウムワイヤーの平均長径／平均短径で定義されるアスペクト比は５〜５００である。アスペクト比が５未満の場合、温度の昇降履歴を繰り返し受けた後のサーモクロミックフィルムの線膨張を抑制する効果が得られず、全光線透過率が低下する。一方、５００を超えるものは、ワイヤーの合成時に破断が起きるため、実質的に合成できない。当該アスペクト比は、好ましくは１０〜２５０、より好ましくは２０〜２００である。
【００１８】
なお、二酸化バナジウムワイヤーの平均長径は、実施例に記載の方法により測定した数平均長径を採用する。該平均長径は、好ましくは５０〜５００００ｎｍ、より好ましくは１００〜２５０００ｎｍ、さらに好ましくは５００〜２００００ｎｍである。
【００１９】
＜コーティング＞
本発明に係る二酸化バナジウムワイヤーの表面の少なくとも一部は、無機コーティング剤および有機コーティング剤の少なくとも一方によりコーティングされていることが好ましい。二酸化バナジウムワイヤーの表面に対して無機コーティング剤によるコーティングを行うことにより、二酸化バナジウムワイヤーの表面酸化を抑制することができ、温度の昇降履歴を繰り返し受けてもサーモクロミック性がより維持されやすくなる。また、二酸化バナジウムワイヤーの表面に対して有機コーティング剤によるコーティングを行うことにより、二酸化バナジウムワイヤー表面に有機基が存在するようになり、樹脂との相溶性が向上しワイヤー同士の凝集が起こりにくくなることから、サーモクロミックフィルムの初期の全光線透過率が向上する。
【００２０】
特に、二酸化バナジウムワイヤーの表面を無機コーティング剤でコーティングした後、さらに有機コーティング剤でコーティングすることにより、温度の昇降履歴を繰り返し受けてもサーモクロミック性がより維持されやすいという効果に加えて、樹脂との相溶性が向上しワイヤー同士の凝集が起こりにくくなることから、サーモクロミックフィルムの初期の全光線透過率が向上するという効果も得られる。
【００２１】
≪無機コーティング剤≫
無機コーティング剤の例としては、例えば、無機酸化物や無機窒化物が挙げられる。
【００２２】
無機酸化物としては、例えば、二酸化ケイ素、二酸化チタン、酸化アルミニウム、酸化タンタル、酸化ニオブ、酸化ランタン、酸化スズ、酸化バナジウム、チタン酸バリウムストロンチウム、ジルコニウム酸チタン酸バリウム、ジルコニウム酸チタン酸鉛、チタン酸鉛ランタン、チタン酸ストロンチウム、チタン酸バリウム、フッ化バリウムマグネシウム、チタン酸ビスマス、チタン酸ストロンチウムビスマス、タンタル酸ストロンチウムビスマス、タンタル酸ニオブ酸ビスマス、トリオキサイドイットリウム等が挙げられる。無機窒化物としては、例えば、窒化ケイ素、窒化ホウ素、窒化チタン等が挙げられる。
【００２３】
これら無機コーティング剤は、単独でもまたは２種以上組み合わせても用いることができる。これら無機コーティング剤の中でも、二酸化バナジウムワイヤーとの密着性の観点から、無機酸化物が好ましく、二酸化ケイ素、二酸化チタン、および酸化アルミニウムからなる群より選択される少なくとも１種がより好ましい。
【００２４】
無機コーティング剤で二酸化バナジウムワイヤーの表面をコーティングする方法としては、特に制限されないが、上記無機コーティング剤またはその前駆体と二酸化バナジウムワイヤーとを、溶媒中、酸および／またはアルカリの存在下で攪拌混合し、その後乾燥する方法が挙げられる。
【００２５】
好ましい無機コーティング剤である無機酸化物の前駆体の例としては、例えば、オルトケイ酸テトラエチル（ＴＥＯＳ）、硫酸チタン、アルミン酸ナトリウム、タンタルイソプロポキシド、ニオブエトキシド、ランタンブトキシド等が挙げられる。これら前駆体は、単独でもまたは２種以上組み合わせて用いてもよい。
【００２６】
攪拌混合時の温度および時間は、用いる無機コーティング剤またはその前駆体の種類によって異なり、一概に言えるものではないが、温度は２０〜１２０℃が好ましく、時間は１〜７２時間が好ましい。
【００２７】
≪有機コーティング剤≫
有機コーティング剤の例としては、例えば、シランカップリング剤、飽和脂肪酸、不飽和脂肪酸、窒素含有有機化合物、硫黄含有有機化合物等が挙げられる。中でも、二酸化バナジウムワイヤーとの密着性の観点から、シランカップリング剤が好ましい。シランカップリング剤は、公知のシランカップリング剤が使用でき、例えば、アルコキシ基含有シランカップリング剤、ハロゲン含有シランカップリング剤、アミノ基含有シランカップリング剤、メルカプト基含有シランカップリング剤、ビニル基含有シランカップリング剤、エポキシ基含有シランカップリング剤、アセトキシ基含有シランカップリング剤、アクリロキシ基含有シランカップリング剤、メタクリロキシ基含有シランカップリング剤等が挙げられる。該シランカップリング剤は、部分的に縮合したオリゴマーであってもよい。
【００２８】
シランカップリング剤のさらに具体的な例としては、例えば、ジメチルジメトキシシラン、ジメチルジエトキシシラン、ジフェニルジメトキシシラン、ジフェニルジエトキシシラン、メチルトリメトキシシラン、メチルトリエトキシシラン、メチルトリプロポキシシラン、メチルトリブトキシシラン、エチルトリメトキシシラン、エチルトリエトキシシラン、テトラメトキシシラン、テトラエトキシシラン、テトラプロポキシシラン、テトラブトキシシラン、メチルフェニルジメトキシシラン、トリメチルメトキシシラン、トリメチルエトキシシラン、２−シアノエチルトリエトキシシラン、フェニルトリメトキシシラン、スチリルエチルトリメトキシシラン、４−アシノブチルトリエトキシシラン等のアルコキシ基含有シランカップリング剤：３−クロロプロピルトリメトキシシラン、３−クロロプロピルトリメトキシシラン、３−クロロプロピルトリクロロシラン、（ｐ−クロロメチル）フェニルトリメトキシシラン、４−クロロフェニルトリメトキシシラン、ジメチルジクロロシラン、ジフェニルジクロロシラン、トリメチルクロロシラン、メチルトリクロロシラン、トリフルオロプロピルトリメトキシシラン等のハロゲン含有シランカップリング剤；ｐ−アミノフェニルトリメトキシシラン、Ｎ−（２−アミノエチル）−３−アミノプロピルトリメトキシシラン、アミノエチルアミノメチルフェネチルトリメトキシシラン、３−アミノプロピルトリメトキシシラン、３−アミノプロピルトリエトキシシラン、４−アミノブチルトリエトキシシラン、Ｎ−（６−アミノヘキシル）アミノプロピルトリメトキシシラン等のアミノ基含有シランカップリング剤；３−メルカプトプロピルトリメトキシシラン、３−メルカプトプロピルメチルジメトキシシラン等のメルカプト基含有シランカップリング剤；ビニルトリメトキシシラン、ビニルトリエトキシシラン、ビニルトリアセトキシシラン、ビニルトリス（２−メトキシエトキシ）シラン、ビニルトリクロロシラン等のビニル基含有シランカップリング剤；３−グリシドキシプロピルトリメトキシシラン、３−グリシドキシプロピルトリエトキシシラン、２−（３，４−エポキシシクロヘキシル）エチルトリメトキシシラン、γ−（３，４−エポキシシクロヘキシル）エチルトリエトキシシラン等のエポキシ基含有シランカップリング剤；フェニルトリアセトキシシラン等のアセトキシ基含有シランカップリング剤；３−アクリロキシプロピルトリメトキシシラン、３−アクリロキシプロピルトリエトキシシラン等のアクリロキシ基含有シランカップリング剤；３−メタクリロキシプロピルトリメトキシシラン、３−メタクリロキシプロピルトリエトキシシラン等のメタクリロキシ基含有シランカップリング剤；等が挙げられる。これらシランカップリング剤は、単独でもまたは２種以上組み合わせても用いることができる。
【００２９】
上記シランカップリング剤において、アミノ基含有シランカップリング剤は、ポリメチルメタクリレート（ＰＭＭＡ）、トリアセチルセルロース（ＴＡＣ）、ポリアミド６（ＰＡ６）、ポリアミド６６（ＰＡ６６）等に対する分散性が特に優れる。
【００３０】
メルカプト基シランカップリング剤は、ポリスチレン（ＰＳ）、アクリロニトリル−スチレン−ブタジエン共重合体（ＡＢＳ）、ポリスルホン（ＰＳＦ）、ポリエーテルスルホン（ＰＥＳ）等に対する分散性が特に優れる。
【００３１】
ビニル基含有シランカップリング剤は、シクロオレフィンポリマー（ＣＯＰ）、シクロオレフィンコポリマー（ＣＯＣ）、ポリテトラフルオロエチレン（ＰＴＦＥ）、ポリフッ化ビニリデン（ＰＶＤＦ）等に対する分散性が特に優れる。
【００３２】
エポキシ基含有シランカップリング剤は、ポリメチルメタクリレート（ＰＭＭＡ）、ポリスチレン（ＰＳ）、アクリロニトリル−スチレン−ブタジエン共重合体（ＡＢＳ）等に対する分散性が特に優れる。
【００３３】
メタクリロキシ基含有シランカップリング剤は、シクロオレフィンポリマー（ＣＯＰ）、シクロオレフィンコポリマー（ＣＯＣ）、ポリテトラフルオロエチレン（ＰＴＦＥ）、ポリフッ化ビニリデン（ＰＶＤＦ）、ポリエチレンテレフタレート（ＰＥＴ）、ポリエチレンナフタレート（ＰＥＮ）、ポリブチレンテレフタレート（ＰＢＴ）、ポリブチレンナフタレート（ＰＢＮ）に対する分散性が特に優れる。
【００３４】
シランカップリング剤で二酸化バナジウムワイヤーの表面をコーティングする方法としては、特に制限されないが、上記シランカップリング剤と二酸化バナジウムワイヤーとを、溶媒中で攪拌混合し、その後乾燥する方法が挙げられる。
【００３５】
攪拌混合時の温度および時間は、用いるシランカップリング剤の種類によって異なり、一概に言えるものではないが、温度は２０〜８０℃が好ましく、時間は０．５〜６時間が好ましい。
【００３６】
＜置換原子＞
上記二酸化バナジウムワイヤーは、バナジウム原子の一部が、タングステン（Ｗ）、モリブデン（Ｍｏ）、ニオブ（Ｎｂ）、タンタル（Ｔａ）、スズ（Ｓｎ）、レニウム（Ｒｅ）、イリジウム（Ｉｒ）、オスミウム（Ｏｓ）、ルテニウム（Ｒｕ）、ゲルマニウム（Ｇｅ）、クロム（Ｃｒ）、鉄（Ｆｅ）、ガリウム（Ｇａ）、アルミニウム（Ａｌ）、フッ素（Ｆ）およびリン（Ｐ）からなる群より選択される少なくとも１種の原子で置換されていてもよい。このような置換原子を含むことにより、二酸化バナジウムワイヤーのサーモクロミック性（特に、相転移温度）を、より容易に制御することが可能となる。これら置換原子を含む場合の置換原子の含有量は、バナジウム（Ｖ）原子に対して、０．１〜５原子％が好ましく、１〜３原子％であることがより好ましい。置換原子の含有量が５原子％を超えると、相対的にバナジウム原子の量が減少し、サーモクロミック性が低下する場合がある。これら置換原子を二酸化バナジウムワイヤー中に含有させる方法は、後述する。
【００３７】
本発明のサーモクロミックフィルム中の二酸化バナジウムワイヤーの含有量は、フィルムの全質量に対して１〜５０質量％であることが好ましく、５〜３０質量％であることがより好ましく、７〜１５質量％であることがさらに好ましい。この範囲であれば、サーモクロミック性および初期の全光線透過率に優れたサーモクロミックフィルムを得ることができる。
【００３８】
＜二酸化バナジウムワイヤーの製造方法＞
本発明に係る二酸化バナジウムワイヤーの製造方法は特に制限されないが、好ましくは、（ア）バナジウム化合物を原料とし、酸化剤および／または還元剤、ならびに必要に応じて添加される置換原子を含む化合物の存在下で水熱反応を行い、七酸化三バナジウム水和物（Ｖ３Ｏ７・Ｈ２Ｏ）を合成する工程；（イ）得られたＶ３Ｏ７・Ｈ２Ｏを原料として、さらに還元反応を行い、二酸化バナジウムワイヤーを得る工程；（ウ）前記（イ）の工程で得られた二酸化バナジウムワイヤーをアニール処理する工程；を含む製造方法が挙げられる。ここで、水熱反応とは、高温高圧水、例えば温度１８０℃以上、圧力１ＭＰａ以上の熱水を用いる反応を言う。
【００３９】
（ア）の工程で用いられる、バナジウム化合物としては、例えば、五酸化二バナジウム（Ｖ２Ｏ５）、バナジン酸アンモニウム（ＮＨ４ＶＯ３）、シュウ酸バナジル水和物（ＶＯＣ２Ｏ４・ｎＨ２Ｏ）、酸化硫酸バナジウム（ＶＯＳＯ４・ｎＨ２Ｏ）、三塩化酸化バナジウム（ＶＯＣｌ３）、メタバナジン酸ナトリウム（ＮａＶＯ３）等が挙げられる。これらは、単独でもまたは２種以上組み合わせても用いることができる。
【００４０】
また、（ア）の工程で用いられる酸化剤および還元剤としては、例えば、シュウ酸、酢酸、ギ酸、マロン酸、プロピオン酸、コハク酸、クエン酸、アミノ酸、アスコルビン酸、酪酸、吉草酸、安息香酸、没食子酸、メリト酸、乳酸、リンゴ酸、マレイン酸、アコニット酸、グルタル酸、メタノール、フェノール、エチレングリコール、クレゾール、エタノール、ジメチルホルムアルデヒド、アセトニトリル、アセトン、酢酸エチル、プロパノール、ブタノール、ヒドラジン、過酸化水素、過酢酸、クロラミン、ジメチルスルホキシド、メタクロロ過安息香酸、硝酸、等が挙げられる。これら酸化剤および還元剤は、単独でもまたは２種以上混合しても用いることができる。
【００４１】
（ア）の工程での水熱反応における反応温度は特に制限されないが、２３０〜３５０℃が好ましく、２５０〜３００℃がより好ましい。また、反応時間も特に制限されないが、１〜１２０時間が好ましく、６〜７２時間がより好ましい。さらに、酸化剤または還元剤の添加量は、原料であるバナジウム化合物に対して５〜５０質量％であることが好ましく、１０〜３０質量％であることがより好ましい。
【００４２】
二酸化バナジウムワイヤーの平均短径、平均長径およびアスペクト比は、この（ア）の工程の水熱反応での反応温度、反応時間、用いる酸化剤および／または還元剤の種類および添加量等を調節することにより制御することができる。
【００４３】
置換原子を含む二酸化バナジウムワイヤーを得る場合には、水熱反応時に置換原子を含む化合物を添加することが好ましい。置換原子の種類としては、上記したように、タングステン（Ｗ）、モリブデン（Ｍｏ）、ニオブ（Ｎｂ）、タンタル（Ｔａ）、スズ（Ｓｎ）、レニウム（Ｒｅ）、イリジウム（Ｉｒ）、オスミウム（Ｏｓ）、ルテニウム（Ｒｕ）、ゲルマニウム（Ｇｅ）、クロム（Ｃｒ）、鉄（Ｆｅ）、ガリウム（Ｇａ）、アルミニウム（Ａｌ）、フッ素（Ｆ）およびリン（Ｐ）からなる群より選択される少なくとも１種が好ましい。置換原子を含む化合物は、単独でもまたは２種以上組み合わせて用いてもよい。置換原子を含む化合物の添加量は、上述した置換原子の好ましい含有量となるように適宜調節すればよい。
【００４４】
（イ）の工程の還元反応で用いられる溶媒としては、例えば、水；メタノール、エタノール、ｎ−プロパノール、２−プロパノール、ｎ−ブタノール、ｓｅｃ−ブタノール、ｔｅｒｔ−ブタノール、ベンジルアルコール、メトキシエタノール等のアルコール溶媒；エチレングリコール、ジエチレングリコール等のグリコール溶媒；アセトン、メチルエチルケトン、メチルイソブチルケトン、シクロヘキサノン等のケトン溶媒；酢酸エチル、酢酸ブチル、カルビトールアセテート、ブチルカルビトールアセテート等のエステル溶媒；メチルセロソルブ、エチルセロソルブ、ブチルエーテル、テトラヒドロフラン等のエーテル溶媒；ベンゼン、トルエン、キシレン等の芳香族溶媒等が挙げられる。これら溶媒は、単独でもまたは２種以上混合しても用いることができる。（イ）の工程での還元反応における反応温度は特に制限されないが、１５０〜３５０℃が好ましく、２００〜３００℃がより好ましい。また、反応時間も特に制限されないが、１２〜１２０時間が好ましく、２４〜９６時間がより好ましい。
【００４５】
（イ）の工程後には、得られた二酸化バナジウムを、サーモクロミック性を示すＲ相に変換することを目的として、（ウ）アニール処理を行う。これは、（イ）の工程後に得られた二酸化バナジウムは、サーモクロミック性を示さないＡ相とＢ相との混合物で得られるが、さらに高温下でアニール処理を施すことでＲ相へと変換するためである。アニール処理における雰囲気は特に制限されないが、アルゴン等の希ガス雰囲気下、窒素雰囲気下、真空雰囲気下等が好ましい。また、アニール処理の処理温度は３００〜８００℃が好ましく、処理時間は０．５〜２４時間が好ましい。
【００４６】
このようにして、本発明に係る二酸化バナジウムワイヤーを得ることができる。
【００４７】
［樹脂］
本発明で用いられる樹脂は、線膨張係数が１２×１０−５／Ｋ以下である結晶性樹脂か、または線膨張係数が１２×１０−５／Ｋ以下であり、かつガラス転移温度が８５℃以上である非晶性樹脂である。なお、樹脂の線膨張係数、ガラス転移温度（Ｔｇ）、および融点は実施例に記載の方法により測定することができる。
【００４８】
＜結晶性樹脂＞
本発明で用いられる結晶性樹脂としては、線膨張係数が１２×１０−５／Ｋ以下のものであれば制限はないが、例えば、ポリエチレンテレフタレート（ＰＥＴ）、ポリエチレンナフタレート（ＰＥＮ）、ポリブチレンテレフタレート（ＰＢＴ）、ポリブチレンナフタレート（ＰＢＴ）、ポリアセタール（ＰＯＭ）、ポリテトラフルオロエチレン（ＰＴＦＥ）、ポリフッ化ビニリデン（ＰＶＤＦ）、トリアセチルセルロース（ＴＡＣ）、ポリアミド６（ＰＡ６）、ポリアミド６６（ＰＡ６６）、ポリアミド１１（ＰＡ１１）、ポリアミド１２（ＰＡ１２）、ポリアミド６１０（ＰＡ６１０）、ポリアミド６１２（ＰＡ６１２）等が挙げられる。これら結晶性樹脂は、単独でもまたは２種以上組み合わせて用いてもよい。これら結晶性樹脂の中でも、透明性の観点から、ポリエチレンテレフタレート、ポリエチレンナフタレート、およびトリアセチルセルロースからなる群より選択される少なくとも１種が好ましい。
【００４９】
結晶性樹脂の場合、結晶部位の存在によってその構造が堅牢なものになっているため、熱による体積変化が非晶性樹脂ほど大きくなく、結晶性樹脂のガラス転移温度の影響は小さいと考えられる。しかしながら、結晶性樹脂の線膨張係数が１２×１０−５／Ｋを超える場合、二酸化バナジウムワイヤーの相転移時に、二酸化バナジウムワイヤーと樹脂との間に空隙が生じやすく、温度の昇降履歴を繰り返し受けることにより、全光線透過率が低下する。該結晶性樹脂の線膨張係数は、好ましくは１０×１０−５／Ｋ以下、より好ましくは８×１０−５／Ｋ以下である。
【００５０】
結晶性樹脂の融点は、特に制限されないが、耐熱性と加工性の観点から、好ましくは１５０〜３５０℃、より好ましくは２００〜３００℃である。
【００５１】
＜非晶性樹脂＞
本発明で用いられる非晶性樹脂としては、線膨張係数が１２×１０−５／Ｋ以下であり、かつガラス転移温度が８５℃以上のものであれば特に制限はされないが、例えば、ポリメチルメタクリレート（ＰＭＭＡ）、ポリスチレン（ＰＳ）、ポリカーボネート（ＰＣ）、シクロオレフィンポリマー（ＣＯＰ）、シクロオレフィンコポリマー（ＣＯＣ）、ポリフェニレンエーテル（ＰＰＯ）、アクリロニトリル−スチレン−ブタジエン共重合体（ＡＢＳ）、ポリアクリロニトリル（ＰＡＮ）、スチレン−アクリロニトリル共重合体（ＳＡＮ）、ポリスルホン（ＰＳＦ）、ポリエーテルスルホン（ＰＥＳ）、ポリエーテルイミド（ＰＥＩ）等が挙げられる。これら非晶性樹脂は、単独でもまたは２種以上組み合わせて用いてもよい。これら非晶性樹脂の中でも、透明性の観点から、ポリメチルメタクリレート、ポリスチレン、ポリカーボネート、シクロオレフィンポリマー、およびシクロオレフィンコポリマーからなる群より選択される少なくとも１種が好ましい。
【００５２】
非晶性樹脂の線膨張係数が１２×１０−５／Ｋを超える場合、二酸化バナジウムワイヤーの相転移時に、二酸化バナジウムワイヤーと樹脂との間に空隙が生じやすく、温度の昇降履歴を繰り返し受けることにより、全光線透過率が低下する。該非晶性樹脂の線膨張係数は、好ましくは１０×１０−５／Ｋ以下、より好ましくは８×１０−５／Ｋ以下である。
【００５３】
非晶性樹脂は、ガラス転移温度の前後で急激な体積変化を生じる。すなわち、非晶性樹脂は、昇温時にガラス転移温度を超えると著しく体積が増加するのに対し、二酸化バナジウムワイヤーは、相転移温度を超えると体積が縮小する性質を有しているため、二酸化バナジウムワイヤーの相転移温度である６８℃と、非晶性樹脂のガラス転移温度とが近いと、非晶性樹脂と二酸化バナジウムワイヤーとの間に空隙を生じやすい。したがって、非晶性樹脂のガラス転移温度が８５℃未満であると、温度の昇降履歴を繰り返し受けることで、非晶性樹脂と二酸化バナジウムワイヤーとの間に空隙が発生し、全光線透過率が低下する。非晶性樹脂のガラス転移温度は、好ましくは１００℃以上、より好ましくは１２０℃以上である。
【００５４】
上記樹脂は、市販品を用いてもよいし合成品を用いてもよい。市販品の例としては、例えば、パイロペット（登録商標）シリーズ（東洋紡株式会社製、ポリエチレンテレフタレート）、テオネックス（登録商標）シリーズ（帝人株式会社製、ポリエチレンナフタレート）ＫＣ４ＵＡＷ（コニカミノルタ株式会社製、トリアセチルセルロース）、アクリペット（登録商標）シリーズ（三菱レイヨン株式会社製、ポリメチルメタクリレート）、ＨＦ７７、６７９（以上ＨＳジャパン株式会社、ポリスチレン）、パンライト（登録商標）シリーズ（帝人化成株式会社製、ポリカーボネート）、ゼオノア（登録商標）シリーズ（日本ゼオン株式会社製、シクロオレフィンポリマー）、アペル（登録商標）シリーズ（三井化学株式会社製、シクロオレフィンコポリマー）等が挙げられる。
【００５５】
［他の成分］
本発明のサーモクロミックフィルムは、必要に応じ、酸化防止剤、紫外線吸収剤、帯電防止剤、光安定剤、防曇剤、可塑剤、滑剤、界面活性剤、分散剤、アンチブロッキング剤等、従来公知の添加剤を含有することができる。
【００５６】
［サーモクロミックフィルムの製造方法］
本発明のサーモクロミックフィルムの製造方法は特に制限されないが、例えば、溶融押出法、溶液キャスト法（溶液流延法）、カレンダー法、圧縮成形法などが挙げられる。これらの方法のうち、溶融押出法、溶液キャスト法（溶液流延法）が好ましい。
【００５７】
溶融押出法としては、二酸化バナジウムワイヤー、樹脂、および必要に応じて他の成分を溶融混練した後、溶融押出によりフィルム状に成形する方法が挙げられる。混練に用いる混練機は、特に限定されるものではなく、例えば、単軸押出機、二軸押出機等の押出機や加圧ニーダー等の従来公知の混練機を用いることができる。また、フィルム状に成形する溶融押出法としては、Ｔダイ法、インフレーション法等が挙げられる。溶融押出の際の成形温度は、樹脂の種類により変わるため一概には言えないが、２００〜３００℃が好ましい。Ｔダイ法でフィルム上に成形する場合は、公知の単軸押出機や二軸押出機の先端部にＴダイを取り付け、フィルム状に押出したフィルムを巻取り、ロール状のフィルムを得ることができる。この際、巻取ロールの温度を適宜調整して、押出方向に延伸を加えることによって、一軸延伸工程とすることも可能である。また、押出方向と垂直な方向にフィルムを延伸する工程を加えることによって、逐次二軸延伸、同時二軸延伸などの工程を加えることも可能である。また、フィルムの光学的等方性や機械的特性を安定化させるために、延伸処理後に熱処理（アニーリング）などを行うこともできる。
【００５８】
また、溶液キャスト法（溶液流延法）では、二酸化バナジウムワイヤー、樹脂、および必要に応じて他の成分を含む溶液または分散液（ドープ）を調製した後、キャスト（流延）する方法等が挙げられる。
【００５９】
溶液キャスト法（溶液流延法）に用いられる溶媒としては、特に制限されないが、例えば、クロロホルム、メチレンクロライドなどの塩素系溶媒；トルエン、キシレン、ベンゼン、およびこれらの混合溶媒などの芳香族系溶媒；メタノール、エタノール、ｎ−プロパノール、２−プロパノール、ｎ−ブタノール、ｓｅｃ−ブタノール、ｔｅｒｔ−ブタノール、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノールなどのアルコール系溶媒；メチルセロソルブ、エチルセロソルブ、ブチルセロソルブ、ジメチルホルムアミド、ジメチルスルホキシド、１，３−ジオキソラン、１，４−ジオキサン、シクロヘキサノン、テトラヒドロフラン、アセトン、メチルエチルケトン（ＭＥＫ）、酢酸メチル、酢酸エチル、酢酸アミル、ジエチルエーテル、ニトロエタン等が挙げられる。これら溶媒は、単独でもまたは２種以上を併用してもよい。溶液キャスト法（溶液流延法）を行うための装置としては、例えば、ステンレスバンド、ドラム式キャスティングマシン、バンド式キャスティングマシン、スピンコーターなどが挙げられる。
【００６０】
溶液キャスト法（溶液流延法）においては、好ましくはドープを上記の装置上に流延する工程、流延したドープをウェブとして乾燥する工程、乾燥後装置からウェブを剥離する工程、延伸または幅保持する工程、およびさらに乾燥する工程等を含む方法によりフィルム化が行われる。
【００６１】
上記のようにして得られる本発明のサーモクロミックフィルムの厚さは、１〜１００μｍであることが好ましく、１０〜６０μｍであることがより好ましい。
【００６２】
［用途］
本発明のサーモクロミックフィルムは、建築物や自動車などの窓に貼付する遮熱フィルム、装飾用のディスプレイ、農業用のシートやガラス、およびテントやタープといったアウトドア用品、さらには野外用のウェア等に好適に用いることができる。
【実施例】
【００６３】
本発明の効果を、以下の実施例および比較例を用いて説明する。ただし、本発明の技術的範囲が以下の実施例のみに制限されるわけではない。なお、二酸化バナジウムワイヤー（以下、単に「ＶＯ２ワイヤー」とも称する）の平均長径および平均短径は、次のようにして求めた。すなわち、透過型電子顕微鏡（ＴＥＭ）を用いて、加圧電圧１００ｋＶの条件下でＶＯ２ワイヤーを観察し、４０００倍で写真を撮影した。得られた写真をイメージアナライザーに画像として取り込み、任意の１００個を選択し画像処理を行い、ワイヤー１個の長径および短径を求めた。そして、１００個のワイヤーについて長径および短径を算術平均し、数平均長径（Ｌｌ）および数平均短径（Ｌｓ）を算出した。また、アスペクト比は、上記で得られた数平均長径（Ｌｌ）および数平均短径（Ｌｓ）の値を用いて、数平均長径（Ｌｌ）／数平均短径（Ｌｓ）を算出して求めた。【００６４】
＜ＶＯ２ワイヤーＷ１の合成＞
１．Ｖ３Ｏ７・Ｈ２Ｏの合成
純水１６ｍＬに五酸化二バナジウム（Ｖ）（Ｖ２Ｏ５、特級、和光純薬工業株式会社製）０．３ｇと、シュウ酸二水和物（（ＣＯＯＨ）２・２Ｈ２Ｏ、特級、和光純薬工業株式会社製）０．０７５ｇとを加えて攪拌し、水溶液を調製した。【００６５】
次に、この水溶液を、高圧用反応分解容器  静置型ＨＵ  ５０ｍｌセット（耐圧ステンレス製外筒、ＰＴＦＥ製試料容器  ＨＵＴｃ−５０：三愛科学株式会社製）に入れ、反応温度２９０℃、反応時間６時間で、水熱反応させた。【００６６】
反応終了後に得られた沈殿生成物を濾過し、水およびアセトンで洗浄して、ワイヤー状の七酸化三バナジウム水和物（Ｖ３Ｏ７・Ｈ２Ｏ）を得た。【００６７】
２．ＶＯ２ワイヤーの合成
次に、高圧用反応分解容器  静置型ＨＵ  ５０ｍｌセット（耐圧ステンレス製外筒、ＰＴＦＥ製試料容器  ＨＵＴｃ−５０：三愛科学株式会社製）に純水８ｍＬ、２−プロパノール（特級、和光純薬工業株式会社製）８ｍＬ、および上記で１．得られた七酸化三バナジウム水和物（Ｖ３Ｏ７・Ｈ２Ｏ）０．３ｇを加え、２１０℃で７２時間の反応を行った。【００６８】
反応終了後に得られた沈殿生成物を濾過し、水およびアセトンで洗浄して、ワイヤー状の二酸化バナジウム（ＶＯ２）を得た。【００６９】
次に、得られたワイヤー状の二酸化バナジウム（ＶＯ２）をアルゴン雰囲気下、４７５℃で１時間保持して、アニール処理を行った。これにより、二酸化バナジウムワイヤーＷ１を得た。得られた二酸化バナジウムワイヤーＷ１の数平均長径は５０ｎｍ、数平均短径は１０ｎｍ、アスペクト比（数平均長径／数平均短径）は５であった。【００７０】
＜ＶＯ２ワイヤーＷ２〜Ｗ１２の合成＞
上記１．Ｖ３Ｏ７・Ｈ２Ｏの合成における反応温度および反応時間を下記表１のように変更したこと以外は、＜ＶＯ２ワイヤーＷ１の合成＞と同様にして、二酸化バナジウムワイヤーＷ２〜Ｗ１２を合成した。【００７１】
【表１】
2016152879.tif 000002
【００７２】
＜ＶＯ２ワイヤーへの有機コーティング剤処理＞
≪ＶＯ２ワイヤーＳ１の合成≫
シランカップリング剤（信越化学工業株式会社製、ＫＢＭ−１３、メチルトリメトキシシラン）の５質量％水溶液を作製し、上記で得られたＶＯ２ワイヤーＷ７をこの水溶液中に入れ、２５℃で１時間攪拌混合し、ワイヤーの表面をシランカップリング剤で処理した。その後、生成物を回収し、１１０℃で１時間、乾燥処理を行った。これにより、シランカップリング剤処理を施された表面を有するＶＯ２ワイヤーＳ１を得た。【００７３】
≪ＶＯ２ワイヤーＳ２の合成≫
シランカップリング剤として、ＫＢＭ−９０３（信越化学工業株式会社製、３−アミノプロピルトリメトキシシラン）を用いたこと以外は、上記≪ＶＯ２ワイヤーＳ１の合成≫と同様にして、ＶＯ２ワイヤーＳ２を得た。【００７４】
≪ＶＯ２ワイヤーＳ３の合成≫
シランカップリング剤として、ＫＢＭ−４０３（信越化学工業株式会社製、３−グリシドキシプロピルトリエトキシシラン）を用いたこと以外は、上記≪ＶＯ２ワイヤーＳ１の合成≫と同様にして、ＶＯ２ワイヤーＳ３を得た。【００７５】
≪ＶＯ２ワイヤーＳ４の合成≫
シランカップリング剤として、ＫＢＭ−５０３（信越化学工業株式会社製、３−メタクリロキシプロピルトリメトキシシラン）を用いたこと以外は、上記≪ＶＯ２ワイヤーＳ１の合成≫と同様にして、ＶＯ２ワイヤーＳ４を得た。【００７６】
＜ＶＯ２ワイヤーへの無機コーティング剤処理＞
≪ＶＯ２ワイヤーＴ１の合成≫
エタノール（特級、和光純薬工業株式会社製）２０ｍｌと、純水５ｍｌとを混合した溶液に、アンモニア水（濃度２８質量％、特級、和光純薬工業株式会社製）を加え、ｐＨ値が１１．８の溶液を作製した。この溶液に、上記で得られたＶＯ２ワイヤーＷ７を１．０ｇと、オルトケイ酸テトラエチル（（Ｃ２Ｈ５Ｏ）４Ｓｉ、特級、和光純薬工業株式会社製）０．３ｇとを加え、２５℃で４時間攪拌混合した。次に、得られた懸濁液から、ろ過、洗浄によって、回収した生成物を１１０℃で１時間乾燥処理を行った。これにより、二酸化ケイ素によりコーティングが施された表面を有するＶＯ２ワイヤーＴ１を得た。【００７７】
≪ＶＯ２ワイヤーＴ２の合成≫
上記で得られたＶＯ２ワイヤーＷ７を純水１０ｍｌ中に加えて攪拌し、６０℃に加熱し、この温度に保持した。この溶液に３０質量％硫酸チタン（ＩＶ）溶液  ０．３０ｇを一括添加し、１Ｎの水酸化ナトリウム水溶液を添加してｐＨ値が８の溶液を作製した。そのまま１時間攪拌した後、ろ過、洗浄によって、回収した生成物を１１０℃で１時間乾燥処理を行った。これにより、二酸化チタンによりコーティングが施された表面を有するＶＯ２ワイヤーＴ２を得た。【００７８】
≪ＶＯ２ワイヤーＴ３の合成≫
上記で得られたＶＯ２ワイヤーＷ７に対し、Ａｌ２Ｏ３換算で２質量％に相当するアルミン酸ナトリウム水溶液と、１Ｎの硫酸をｐＨ値が７．５前後に保持されるように、同時に並行して添加して中和し、１時間攪拌混合した。その後、ｐＨを６〜８の範囲に調整し、ろ過、洗浄によって、回収した生成物を１２０℃で１５時間乾燥処理を行った。これにより、酸化アルミニウムによりコーティングが施された表面を有するＶＯ２ワイヤーＴ３を得た。【００７９】
＜ＶＯ２ワイヤーへの無機コーティング剤処理および有機コーティング剤処理＞
≪ＶＯ２ワイヤーＴ１Ｓ１の合成≫
上記≪ＶＯ２ワイヤーＴ１の合成≫を行った後に、上記≪ＶＯ２ワイヤーＳ１の合成≫と同様にしてシランカップリング剤処理を行い、ＶＯ２ワイヤーＴ１Ｓ１を得た。【００８０】
≪ＶＯ２ワイヤーＴ１Ｓ２の合成≫
上記≪ＶＯ２ワイヤーＴ１の合成≫を行った後に、上記≪ＶＯ２ワイヤーＳ２の合成≫と同様にしてシランカップリング剤処理を行い、ＶＯ２ワイヤーＴ１Ｓ２を得た。【００８１】
＜タングステン置換ＶＯ２ワイヤーＷ１３の合成＞
１．Ｖ３Ｏ７・Ｈ２Ｏの作製
純水１６ｍＬに五酸化二バナジウム（Ｖ）（Ｖ２Ｏ５、特級、和光純薬工業株式会社製）０．３ｇとタングステン酸アンモニウムパラ５水和物（（ＮＨ４）１０Ｗ１２Ｏ４・５Ｈ２Ｏ、和光純薬工業株式会社製）０．０１ｇと、シュウ酸二水和物（（ＣＯＯＨ）２・２Ｈ２Ｏ、特級、和光純薬工業株式会社製）０．０７５ｇとを加えて攪拌し、水溶液を調製した。【００８２】
次に、この水溶液を、高圧用反応分解容器  静置型ＨＵ  ５０ｍｌセット（耐圧ステンレス製外筒、ＰＴＦＥ製試料容器  ＨＵＴｃ−５０：三愛科学株式会社製）に入れて、２６０℃で３０時間、水熱反応させた。【００８３】
反応終了後に得られた沈殿生成物を濾過し、水およびアセトンで洗浄して、タングステンを少量含有するワイヤー状の七酸化三バナジウム水和物（Ｖ３Ｏ７・Ｈ２Ｏ）を得た。【００８４】
２．ＶＯ２ワイヤーの合成
次に、高圧用反応分解容器  静置型ＨＵ  ５０ｍｌセット（耐圧ステンレス製外筒、ＰＴＦＥ製試料容器  ＨＵＴｃ−５０：三愛科学株式会社製）に純水８ｍＬ、２−プロパノール（特級、和光純薬工業株式会社製）８ｍＬ、得られたタングステン含有七酸化三バナジウム水和物（Ｖ３Ｏ７・Ｈ２Ｏ）０．３ｇを加え、２１０℃で７２時間の反応を行った。【００８５】
反応終了後に得られた沈殿生成物を濾過し、水およびアセトンで洗浄して、ワイヤー状のタングステン含有二酸化バナジウム（ＶＯ２）を得た。【００８６】
次に、得られたワイヤー状のタングステン含有二酸化バナジウム（ＶＯ２）をアルゴン気流中、４７５℃で１時間保持して、アニール処理を行った。これにより、タングステン含有ＶＯ２ワイヤーＷ１３を得た。得られたタングステン含有ＶＯ２ワイヤーＷ１３の数平均長径（Ｌｌ）は１００００ｎｍ、数平均短径（Ｌｓ）は５０ｎｍ、アスペクト比は２００であった。また、Ｘ線光電子分光装置（株式会社島津製作所製、品番ＫＲＡＴＯＳ  Ｎｏｖａ）を用いて行った元素分析の結果、バナジウム（Ｖ）原子に対するタングステン（Ｗ）原子の割合は、１．５原子％程度であった。【００８７】
＜タングステン置換ＶＯ２ワイヤーＷ１４の合成＞
タングステン酸アンモニウムパラ５水和物（（ＮＨ４）１０Ｗ１２Ｏ４・５Ｈ２Ｏ、和光純薬工業株式会社製）の添加量を０．０２ｇに変更したこと以外は、上記＜タングステン置換ＶＯ２ワイヤーＷ１３の合成＞と同様にして、タングステン置換ＶＯ２ワイヤーＷ１４を得た。【００８８】
Ｘ線光電子分光装置を用いて行った元素分析の結果、バナジウム（Ｖ）原子に対するタングステン（Ｗ）原子の割合は、３．０原子％であった。【００８９】
＜タングステン置換ＶＯ２ワイヤーＷ１５の合成＞
タングステン酸アンモニウムパラ５水和物（（ＮＨ４）１０Ｗ１２Ｏ４・５Ｈ２Ｏ、和光純薬工業株式会社製）の添加量を０．０３ｇに変更したこと以外は、上記＜タングステン置換ＶＯ２ワイヤーＷ１３の合成＞と同様にして、タングステン置換ＶＯ２ワイヤーＷ１５を得た。【００９０】
Ｘ線光電子分光装置を用いて行った元素分析の結果、バナジウム（Ｖ）原子に対するタングステン（Ｗ）原子の割合は、５．０原子％であった。【００９１】
ＶＯ２ワイヤーＳ１〜Ｓ４、Ｔ１〜Ｔ３、Ｔ１Ｓ１〜Ｔ１Ｓ２、およびＷ１３〜Ｗ１５の各物性を下記表２に示す。【００９２】
【表２】
2016152879.tif 000003
【００９３】
（実施例１：サーモクロミックフィルム１の作製）
ポリメチルメタクリレート（ＰＭＭＡ）樹脂ペレット（アクリペット（登録商標）ＶＨ００１、三菱レイヨン株式会社製）に対して、ＶＯ２ワイヤーＷ１を含有量が１０質量％となるように添加し、スクリュー径４０ｍｍの単軸押出機を用いて、シリンダー温度２４０〜２８０℃で混練した。続いて、２００ｍｍ幅のＴダイから押出し、フィルムの厚みが４０μｍになるように条件調整しながら、冷却ロールで冷却することによりサーモクロミックフィルム１を作製した。【００９４】
（実施例２：サーモクロミックフィルム２の作製）
ＶＯ２ワイヤーＷ１に代えてＶＯ２ワイヤーＷ２を用いたこと以外は、実施例１と同様にして、サーモクロミックフィルム２を作製した。【００９５】
（実施例３：サーモクロミックフィルム３の作製）
ＶＯ２ワイヤーＷ１に代えてＶＯ２ワイヤーＷ１０を用いたこと以外は、実施例１と同様にして、サーモクロミックフィルム３を作製した。【００９６】
（実施例４：サーモクロミックフィルム４の作製）
ＶＯ２ワイヤーＷ１に代えてＶＯ２ワイヤーＷ１１を用いたこと以外は、実施例１と同様にして、サーモクロミックフィルム４を作製した。【００９７】
（実施例５：サーモクロミックフィルム５の作製）
ＶＯ２ワイヤーＷ１に代えてＶＯ２ワイヤーＷ３を用いたこと以外は、実施例１と同様にして、サーモクロミックフィルム５を作製した。【００９８】
（実施例６：サーモクロミックフィルム６の作製）
ＶＯ２ワイヤーＷ１に代えてＶＯ２ワイヤーＷ７を用いたこと以外は、実施例１と同様にして、サーモクロミックフィルム６を作製した。【００９９】
（実施例７：サーモクロミックフィルム７の作製）
ＶＯ２ワイヤーＷ１に代えてＶＯ２ワイヤーＷ９を用いたこと以外は、実施例１と同様にして、サーモクロミックフィルム７を作製した。【０１００】
（実施例８：サーモクロミックフィルム８の作製）
ＶＯ２ワイヤーＷ１に代えてＶＯ２ワイヤーＷ６を用いたこと以外は、実施例１と同様にして、サーモクロミックフィルム８を作製した。【０１０１】
（実施例９：サーモクロミックフィルム９の作製）
ＶＯ２ワイヤーＷ１に代えてＶＯ２ワイヤーＷ８を用いたこと以外は、実施例１と同様にして、サーモクロミックフィルム９を作製した。【０１０２】
（実施例１０：サーモクロミックフィルム１０の作製）
ＶＯ２ワイヤーＷ７の添加量を０．８質量％としたこと以外は、実施例６と同様にして、サーモクロミックフィルム１０を作製した。【０１０３】
（実施例１１：サーモクロミックフィルム１１の作製）
ＶＯ２ワイヤーＷ７の添加量を１質量％としたこと以外は、実施例６と同様にして、サーモクロミックフィルム１１を作製した。【０１０４】
（実施例１２：サーモクロミックフィルム１２の作製）
ＶＯ２ワイヤーＷ７の添加量を５質量％としたこと以外は、実施例６と同様にして、サーモクロミックフィルム１２を作製した。【０１０５】
（実施例１３：サーモクロミックフィルム１３の作製）
ＶＯ２ワイヤーＷ７の添加量を３０質量％としたこと以外は、実施例６と同様にして、サーモクロミックフィルム１３を作製した。【０１０６】
（実施例１４：サーモクロミックフィルム１４の作製）
ＶＯ２ワイヤーＷ７の添加量を５０質量％としたこと以外は、実施例６と同様にして、サーモクロミックフィルム１４を作製した。【０１０７】
（実施例１５：サーモクロミックフィルム１５の作製）
ＶＯ２ワイヤーＷ７の添加量を５２質量％としたこと以外は、実施例６と同様にして、サーモクロミックフィルム１５を作製した。【０１０８】
（実施例１６：サーモクロミックフィルム１６の作製）
ＶＯ２ワイヤーＷ１に代えてＶＯ２ワイヤーＳ１を用いたこと以外は、実施例１と同様にして、サーモクロミックフィルム１６を作製した。【０１０９】
（実施例１７：サーモクロミックフィルム１７の作製）
ＶＯ２ワイヤーＷ１に代えてＶＯ２ワイヤーＳ２を用いたこと以外は、実施例１と同様にして、サーモクロミックフィルム１７を作製した。【０１１０】
（実施例１８：サーモクロミックフィルム１８の作製）
ＶＯ２ワイヤーＷ１に代えてＶＯ２ワイヤーＳ３を用いたこと以外は、実施例１と同様にして、サーモクロミックフィルム１８を作製した。【０１１１】
（実施例１９：サーモクロミックフィルム１９の作製）
ＶＯ２ワイヤーＷ１に代えてＶＯ２ワイヤーＳ４を用いたこと以外は、実施例１と同様にして、サーモクロミックフィルム１９を作製した。【０１１２】
（実施例２０：サーモクロミックフィルム２０の作製）
ＶＯ２ワイヤーＷ１に代えてＶＯ２ワイヤーＴ１を用いたこと以外は、実施例１と同様にして、サーモクロミックフィルム２０を作製した。【０１１３】
（実施例２１：サーモクロミックフィルム２１の作製）
ＶＯ２ワイヤーＷ１に代えてＶＯ２ワイヤーＴ２を用いたこと以外は、実施例１と同様にして、サーモクロミックフィルム２１を作製した。【０１１４】
（実施例２２：サーモクロミックフィルム２２の作製）
ＶＯ２ワイヤーＷ１に代えてＶＯ２ワイヤーＴ３を用いたこと以外は、実施例１と同様にして、サーモクロミックフィルム２２を作製した。【０１１５】
（実施例２３：サーモクロミックフィルム２３の作製）
ＶＯ２ワイヤーＷ１に代えてＶＯ２ワイヤーＴ１Ｓ１を用いたこと以外は、実施例１と同様にして、サーモクロミックフィルム２３を作製した。【０１１６】
（実施例２４：サーモクロミックフィルム２４の作製）
ＶＯ２ワイヤーＷ１に代えてＶＯ２ワイヤーＴ１Ｓ２を用いたこと以外は、実施例１と同様にして、サーモクロミックフィルム２４を作製した。【０１１７】
（実施例２５：サーモクロミックフィルム２５の作製）
ポリスチレン（ＰＳ）樹脂ペレット（ＨＦ７７、ＰＳジャパン株式会社製）に、ＶＯ２ワイヤーＷ７を含有量が１０質量％となるように添加し、スクリュー径４０ｍｍの単軸押出機を用いて、シリンダー温度２２０〜２６０℃で混練した。続いて、２００ｍｍ幅のＴダイから押出し、フィルムの厚みが４０μｍになるように条件調整しながら、冷却ロールで冷却することによりサーモクロミックフィルム２５を作製した。【０１１８】
（実施例２６：サーモクロミックフィルム２６の作製）
ポリスチレン（ＰＳ）樹脂ペレット（ＨＦ７７、ＰＳジャパン株式会社製）の代わりに、ポリスチレン（ＰＳ）樹脂ペレット（６７９、ＰＳジャパン株式会社製）を用いたこと以外は、実施例２５と同様にして、サーモクロミックフィルム２６を作製した。【０１１９】
（実施例２７：サーモクロミックフィルム２７の作製）
ポリカーボネート（ＰＣ）樹脂ペレット（パンライト（登録商標）Ｌ−１２５０、帝人化成株式会社製）に、ＶＯ２ワイヤーＷ７を含有量が１０質量％となるように添加し、スクリュー径４０ｍｍの単軸押出機を用いて、シリンダー温度２６０〜２８０℃で混練した。続いて、２００ｍｍ幅のＴダイから押出し、フィルムの厚みが４０μｍになるように条件調整しながら、冷却ロールで冷却することによりサーモクロミックフィルム２７を作製した。【０１２０】
（実施例２８：サーモクロミックフィルム２８の作製）
シクロオレフィンポリマー（ＣＯＰ）樹脂ペレット（ゼオノア（登録商標）１０２０Ｒ、日本ゼオン株式会社製）に、ＶＯ２ワイヤーＷ７を含有量が１０質量％となるように添加し、スクリュー径４０ｍｍの単軸押出機を用いて、シリンダー温度２４０〜２６０℃で混練した。続いて、２００ｍｍ幅のＴダイから押出し、フィルムの厚みが４０μｍになるように条件調整しながら、冷却ロールで冷却することによりサーモクロミックフィルム２８を作製した。【０１２１】
（実施例２９：サーモクロミックフィルム２９の作製）
シクロオレフィンコポリマー（ＣＯＣ）樹脂ペレット（アペル（登録商標）５０１４ＤＰ、三井化学株式会社製）に、ＶＯ２ワイヤーＷ７を含有量が１０質量％となるように添加し、スクリュー径４０ｍｍの単軸押出機を用いて、シリンダー温度２６０〜２８０℃で混練した。続いて、２００ｍｍ幅のＴダイから押出し、フィルムの厚みが４０μｍになるように条件調整しながら、冷却ロールで冷却することによりサーモクロミックフィルム２９を作製した。【０１２２】
（実施例３０：サーモクロミックフィルム３０の作製）
ポリエチレンテレフタレート（ＰＥＴ）樹脂ペレット（バイロペット（登録商標）ＥＭＣ５００、東洋紡株式会社製）に、ＶＯ２ワイヤーＷ７を含有量が１０質量％となるように添加し、スクリュー径４０ｍｍの単軸押出機を用いて、シリンダー温度２６０〜２８０℃で混練した。続いて、２００ｍｍ幅のＴダイから押出し、フィルムの厚みが４０μｍになるように条件調整しながら、冷却ロールで冷却することによりサーモクロミックフィルム３０を作製した。【０１２３】
（実施例３１：サーモクロミックフィルム３１の作製）
ポリエチレンナフタレート（ＰＥＮ）樹脂ペレット（テオネックス（登録商標）ＴＮ−８０６５Ｓ、帝人デュポンフィルム株式会社製）に、ＶＯ２ワイヤーＷ７を含有量が１０質量％となるように添加し、スクリュー径４０ｍｍの単軸押出機を用いて、シリンダー温度２７０〜２９０℃で混練した。続いて、２００ｍｍ幅のＴダイから押出し、フィルムの厚みが４０μｍになるように条件調整しながら、冷却ロールで冷却することによりサーモクロミックフィルム３１を作製した。【０１２４】
（実施例３２：サーモクロミックフィルム３２の作製）
トリアセチルセルロース（ＴＡＣ）フィルム（ＫＣ４ＵＡＷ、コニカミノルタ株式会社製）９０質量部に、メチレンクロライド  ４３０質量部、メタノール  ９０質量部、およびＶＯ２ワイヤーＷ７を１０質量部加え、これを密閉容器に投入し、加圧下で８０℃に保温し攪拌しながら完全に溶解して組成物を得た。次にこの組成物を濾過し、冷却して３３℃に保ちステンレスバンド上に均一に流延し、剥離が可能になるまで溶媒を蒸発させたところで、ステンレスバンド上から剥離し、多数のロールで搬送させながら乾燥を終了させ、厚み４０μｍのサーモクロミックフィルム３２を作製した。【０１２５】
（実施例３３：サーモクロミックフィルム３３の作製）
ＶＯ２ワイヤーＷ１に代えてＶＯ２ワイヤーＷ１３を用いたこと以外は、実施例１と同様にして、サーモクロミックフィルム３３を作製した。【０１２６】
（実施例３４：サーモクロミックフィルム３４の作製）
ＶＯ２ワイヤーＷ１に代えてＶＯ２ワイヤーＷ１４を用いたこと以外は、実施例１と同様にして、サーモクロミックフィルム３４を作製した。【０１２７】
（実施例３５：サーモクロミックフィルム３５の作製）
ＶＯ２ワイヤーＷ１に代えてＶＯ２ワイヤーＷ１５を用いたこと以外は、実施例１と同様にして、サーモクロミックフィルム３５を作製した。【０１２８】
（比較例１：サーモクロミックフィルム３６の作製）
ＶＯ２ワイヤーＷ１に代えてＶＯ２ワイヤーＷ４を用いたこと以外は、実施例１と同様にして、サーモクロミックフィルム３６を作製した。【０１２９】
（比較例２：サーモクロミックフィルム３７の作製）
ＶＯ２ワイヤーＷ１に代えてＶＯ２ワイヤーＷ１２を用いたこと以外は、実施例１と同様にして、サーモクロミックフィルム３７を作製した。【０１３０】
（比較例３：サーモクロミックフィルム３８の作製）
ＶＯ２ワイヤーＷ１に代えてＶＯ２ワイヤーＷ５を用いたこと以外は、実施例１と同様にして、サーモクロミックフィルム３８を作製した。【０１３１】
（比較例４：サーモクロミックフィルム３９の作製）
ポリビニルブチラール（ＰＶＢ）樹脂ペレット（エスレック（登録商標）ＢＬ−２、積水化学工業株式会社製）に、ＶＯ２ワイヤーＷ７を含有量が１０質量％となるように添加し、スクリュー径４０ｍｍの単軸押出機を用いて、シリンダー温度１２０〜１４０℃で混練した。続いて、２００ｍｍ幅のＴダイから押出し、フィルムの厚みが４０μｍになるように条件調整しながら、冷却ロールで冷却することによりサーモクロミックフィルム３９を作製した。【０１３２】
（比較例５：サーモクロミックフィルム４０の作製）
エチレン−酢酸ビニル共重合体樹脂ペレット（ノバテックＥＶＡ  ＬＶ１５１１、日本ポリエチレン株式会社製）に、ＶＯ２ワイヤーＷ７を含有量が１０質量％となるように添加し、スクリュー径４０ｍｍの単軸押出機を用いて、シリンダー温度１２０〜１４０℃で混練した。続いて、２００ｍｍ幅のＴダイから押出し、フィルムの厚みが４０μｍになるように条件調整しながら、冷却ロールで冷却することによりサーモクロミックフィルム４０を作製した。【０１３３】
（評価）
＜ガラス転移温度（Ｔｇ）および融点＞
各樹脂のガラス転移温度および融点は、示差走査熱量測定（ＤＳＣ）により求めた。ペレットまたはフィルムから、約１０ｍｇをアルミニウムパンに秤量し、示差走査熱量計（株式会社ＴＡインスツルメント「ＤＳＣ  Ｑ１００」）を用い、窒素雰囲気下、温度範囲２５〜３００℃、昇温温度１０℃／分の条件で測定を行った。得られたＤＳＣチャートからガラス転移温度（Ｔｇ）および融点を算出した（単位：℃）。【０１３４】
＜樹脂の線膨張係数＞
実施例および比較例で用いた各樹脂を用い、ＶＯ２ワイヤーを添加せずに上記実施例および比較例と同様にして厚み４０μｍのフィルムを作製し、線膨張係数を測定した。また、ＴＡＣフィルムについては、実施例３２で用いたＫＣ４ＵＡＷ（コニカミノルタ株式会社製）をそのまま測定に用いた。線膨張係数の測定は、セイコーインスツル株式会社製、ＴＭＡ１２０Ｃを用いて行った。【０１３５】
サンプルは、フィルムを幅３ｍｍ、長さを１０ｍｍに切り出したものを使用し、荷重３ｇ、昇温速度１０℃／ｍｉｎで、１０〜１００℃まで昇温させて測定を行った。得られたチャートから２５℃〜８０℃における樹脂の線膨張係数を求めた。これをＴＥ１とする。【０１３６】
＜サーモクロミックの線膨張係数および線膨張抑制効果＞
実施例１〜３２および比較例１〜５で作製したサーモクロミックフィルムについて、上記と同様にして、線膨張係数を求めた。これをＴＥ２とする。【０１３７】
さらに、ＶＯ２ワイヤーを添加したことによる線膨張抑制効果ＴＥｃを、以下の式で算出し、下記基準で評価した。△〜◎であれば実用可能である。【０１３８】
線膨張抑制効果ＴＥｃ（％）＝［（ＴＥ１−ＴＥ２）／ＴＥ１］×１００
◎：３０％以上
○：１５％以上３０％未満
△：５％以上１５％未満
×：５％未満。【０１３９】
＜全光線透過率＞
作製したサーモクロミックフィルムの全光線透過率を、ＪＩＳ  Ｋ  ７１３６：２０００に基づいて測定した。測定は、分光光度計Ｖ−６７０（日本分光株式会社製）を用いて行い、測定環境は２５℃／５０％ＲＨとした。結果を以下の基準で判定した。△〜◎であれば、実用可能である。【０１４０】
◎：９２％以上
○：８７％以上９２％未満
△：８０％以上８７％未満
×：８０％未満。【０１４１】
［サーモクロミック性］
作製したサーモクロミックフィルムのサーモクロミック性の評価として、２５℃／５０％ＲＨおよび８５℃／５０％ＲＨのそれぞれにおける波長１３００ｎｍでの光透過率（２５℃／５０％ＲＨでの測定値：Ｔ１（％）、８５℃／５０％ＲＨでの測定値：Ｔ２（％））を測定し、算出される透過率差（ΔＴ＝Ｔ１−Ｔ２（％））を下記評価基準に従って評価した。測定は、分光光度計Ｖ−６７０（日本分光株式会社製）に温調ユニット（日本分光株式会社製）を取り付けて行った。△〜◎であれば実用可能である。【０１４２】
◎：２０％以上
○：１０％以上２０％未満
△：５％以上１０％未満
×：５％未満。【０１４３】
［ヒートサイクル試験］
作製したサーモクロミックフィルムを２枚の透明なガラス板の間に挟み、このガラス板をヒートサイクル試験機（エスペック株式会社製、品番ＴＳＡ−７２ＥＳ）に投入し、ヒートサイクル試験を実施した。ヒートサイクル試験では、各サンプルを−４０℃にて３０分保存した後、８０℃にて３０分保存する工程を１サイクルとし、これを１０００サイクル行った。試験終了後にサーモクロミックフィルムをガラス板から取り外し、全光線透過率およびサーモクロミック性を評価した。【０１４４】
＜全光線透過率維持率Ｔｒ＞
ヒートサイクル試験前の全光線透過率をＴ１、ヒートサイクル試験後の全光線透過率をＴ２としたとき、下記式で算出される全光線透過率維持率Ｔｒを以下の基準で判定した。△〜◎であれば実用可能である。【０１４５】
全光線透過率維持率Ｔｒ（％）＝（Ｔ２／Ｔ１）×１００
◎：Ｔｒ≧９５％
〇：８７％≦Ｔｒ＜９５％
△：７５％≦Ｔｒ＜８７％
×：Ｔｒ＜７５％。【０１４６】
＜サーモクロミック性維持率Ｃｒ＞
ヒートサイクル試験前のフィルムのサーモクロミック性をＣ１、ヒートサイクル試験後のフィルムのサーモクロミック性をＣ２としたとき、下記式で算出されるサーモクロミック性維持率評価Ｃｒを以下の基準で判定した。△〜◎であれば実用可能である。【０１４７】
サーモクロミック性維持率Ｃｒ（％）＝（Ｃ２／Ｃ１）×１００
◎：Ｃｒ≧９５％
〇：８７％≦Ｃｒ＜９５％
△：７５％≦Ｃｒ＜８７％
×：Ｃｒ＜７５％。【０１４８】
各実施例および比較例の構成および評価結果を下記表３に示す。【０１４９】
【表３−１】
2016152879.tif 000004
【０１５０】
【表３−２】
2016152879.tif 000005
【０１５１】
上記表３の結果から明らかなように、実施例のサーモクロミックフィルムは、ヒートサイクル後の全光線透過率の維持率およびサーモクロミック性の維持率に優れていることが分かった。一方、比較例１、および比較例３〜５のサーモクロミックフィルムは、ヒートサイクル後の全光線透過率の維持率が低いことが分かった。また、比較例２のサーモクロミックフィルムは、初期の全光線透過率が非常に低く、実用的ではないことが分かった。【０１５２】
なお、本出願は、２０１５年３月２４日に出願された日本特許出願第２０１５−０６０８７７号に基づいており、その開示内容は、参照により全体として引用されている。
【国際調査報告】
2016152879.tif 000006
2016152879.tif 000007
2016152879.tif 000008
2016152879.tif 000009